シリコーンゴムベースポリマー100重量部に対して八ホウ酸二ナトリウム四水和物001~10重量部と酢酸亜鉛001~10重量部を配合することを特徴とする防カビ抗菌性能に優れたシリコーンシーラント。従来技術の有機系の薬剤は紫外線により劣化変色するという欠点があり、添加量を多くすると変色が大きくなるために多くできないほかに、水回りに使用されると薬剤が水で徐々にブリードアウトするために初期には高い防カビ効果の持続性に問題があった。一方、銀置換ゼオライトやホウ酸カルシウムの無機物は耐侯性に優れ、水に不溶でブリードアウトすることもないが、薬剤が粉体のまま混合されているためにシーラント表面に均一に連続層に有効成分が分布しないために防カビ効果が弱いという欠点があった。本発明は防カビ抗菌性にすぐれ、安全性、耐候性に優れ変色発生もなく、とくに水回りで使っても高い防カビ抗菌性が持続できるシリコーンシーラントを提供することを目的とする。本発明者は、上記目的を達成するために鋭意検討を重ねた結果、下記一般式又はで示されるオルガノポリシロキサン、ケイ素原子に結合した加水分解可能な基を一分子中に2個以上有するシラン化合物又はその部分加水分解物からなるシリコーンゴムベースポリマ一にDOT及び酢酸亜鉛を配合したシリコーンシーラントが防カビ抗菌性の持続性に優れかつ安全性、耐侯性に優れ変色することもないことを見出し、本発明に至った。従って、本発明は下記からなるシリコーンゴムベースポリマーに抗カビ抗菌成分を配合したシリコーンシーラントである。それを詳しく説明すると、下記一般式またはで示されるオルガノポリシロキサン100重量部ケイ素原子に結合した加水分解可能な基を1分子中に2個以上有するシラン化合物又はその部分加水分解物01~30重量部DOT001~10重量部酢酸亜鉛001~10重量部を含有することを特徴とする防カビ抗菌性に優れたシリコーンシーラントを提供する。以下、本発明につき更に詳しく説明すると本発明の成分は、下記一般式1、2に示されるオルガノポリシロキサンである。上記式中、R1は炭素数1~10の置換又は非置換の一価炭化水素基であり、例えばメチル基、エチル基、プロピル基、ブチル基、ヘキシル基、オクチル基等のアルキル基;シクロヘキシル基;ビニル基、アリル基、プロペニル基、ヘキセニル基等のアルケニル基;フェニル基、トリル基等のアリール基やトリフルオロプロピル基などであり、メチル基が特に好ましい。このR1は同一の基であっても異種の基であってもよい。また、式中のnは10以上の整数であり、このオルガノポリシロキサンの25°Cにおける粘度が25~500000cStの範囲、特に100~100000cStの範囲となることが好ましい。上記式中、R1nは上記と同じである。R2は炭素数1~10の非置換又は置換一価炭素水素基であり、R1であげたものと同様のものが例示される。R3は炭素数1~6の一価炭化水素基でありメチル基等のアルキル基が好ましい。また、mはO又は1である。次に、成分は、ケイ素原子に結合したケトオキシム基、アルコキシ基、アルケノキシ基などの加水分解可能な基を1分子中に2個以上有するシラン化合物又はその部分加水分解物である。本発明において、上記シラン化合物としては、ケトオキシムシラン、アルコキシシランが好ましく、特に下記一般式で示されるケトオキシム基含有シラン化合物が好適である。中、R4は炭素数1~10の非置換又は置換一価炭化水素基であり、R4は互いに同一であっても異種の基であってもよい。R5は炭素数1~10の非置換の一価炭化水素基であり、aはO、l又は2である。ここで、R4としては、上記R1であげたものと同様のものを例示することができ、R5としてはR1であげたもののうち、非置換のものが例示される。成分の加水分解性シラン化合物の具体例としては、メチルトリスシラン、メチルトリスシラン、エチルトリスシラン、メチルトリスシラン、ビニルトリスシラン、ビニルトリスシラン、フェニルトリスシラン、フェニルトリスなどの式で示されるケトオキシムシランのほか、メチルトリノトキシシラン、メチルトリアセトキシシラン、メチルトリイソプロペノキシシラン、ビニルトリメトキシシラン、ビニルトリシラン、ビニルトリアセトキシシランなどの各種シランが例示され、これらは1種を単独で又は2種以上を併用して使用することができる。上記シラン化合物又はその部分加水分解物は、成分のオルガノポリシロキサン100重量部に対して01~30重量部、好ましくは1~15重量部の範囲で使用されるものであり配合量が少なすぎると十分な架橋が得られず、目的とするゴム弾性を有する組成物とならず、配合量が多すぎると機械特性の劣るものとなる。成分のDOTと成分の酢酸亜鉛はこれを同時に使ってはじめて優れた抗カビ抗菌性を持続的に発揮することができる。すなわち、成分のDOTは中性な固体のホウ酸塩であり、古くから抗菌性、防虫性に優れている安全な生理活性物質として知られている。しかし、このものは水溶性であり、水と接触するところでは容易に流れだすという欠点がある。成分の酢酸亜鉛は抗菌性があるが、これも水溶性が高く水と接触すると容易に流れだすという欠点がある。ところが、成分のDOTと成分の酢酸亜鉛を同時に加えてシーラントにして使い水に触れるとそれぞれが水に溶けたのちにシーラント内で水に不溶なホウ酸と亜鉛の塩をシーラント内で連続層として作り水回りに使用しても耐久性に優れた抗カビ性、抗菌性を発揮するだけでなく、耐候性にもすぐれ変色などの劣化も少ない。ここでのDOTは成分のオルガノポリシロキサン100重量部に対して001~10重量部好ましくは01~5重量部、成分の酢酸亜鉛は成分のオルガノポリシロキサン100重量部に対して001~10重量部好ましくは01~5重量部の範囲で使用されるものであり、配合量が少なすぎると十分な抗カビ、抗菌性が得られず、配合量が多すぎるとシーラントの機械的特性が劣る等作業性が損なわれるおそれがある。そして、のDOTとの酢酸亜鉛は同時に使われることが必須であるが、の酢酸亜鉛の使用量はのDOTの使用量と同じ量かそれより少ない量で配合されるのが好ましい。本発明のシリコーンシーラントに使われるオルガノポリシロキサン組成物には上記以外に任意成分として一般に知られているシリカなどの充填剤、添加剤、触媒などを本発明の効果が妨げない範囲で配合しても差し支えない。本発明の抗カビ、抗菌性シリコーンシーラントは、上記成分を湿気を遮断した通常の方法で混合して調整することができ、これは室温で速やかに湿気硬化して成型物を与えるものである。硬化後に一度、水と接触させると抗カビ、抗菌効果がよりすぐれたものになる。本発明のシリコーンシーラントは防カビ抗菌性にすぐれ、安全性、耐侯性にも優れ変色発生もなく、とくに水回りで使っても高い防カビ、抗菌性が持続できるシリコーンシーラントを提供するものであり、水回りに用いるシーリング材、建築用シーリング材、電気電子分野における接着剤などに利用することができる。以下、実施例及び比較例を示して本発明を具体的に説明するが、本発明は下記の実施例に制限されるものではない。実施例25°Cにおける粘度が20000cStの、末端がシラノール基で封鎖されたポリジメチルシロキサン80重量部に、DOT1重量部、酢酸亜鉛二水和物05重量部及びシラン処理した煙霧状シリカ10重量部を加え、混合機で攪拌混合した後に、メチルトリブタノキシムシラン6重量部、ジブテル錫ジオクテート01重量部を加えて、減圧下で完全混合し、さらにγ-アミノプロピルトリエトキシシラン1重量部を加え、減圧下で完全に混合して、シリコーンシーラントを作った。実施例のシリコーンシーラントのDOT1重量部、酢酸亜鉛二水和物05重量部の代わりにジンクピリチオンを15重量部使用した以外は実施例と全く同様にしてシリコーンシーラントを作った。実施例のシリコーンシーラントのDOT1重量部、酢酸亜鉛二水和物05重量部の代わりにホウ酸カルシウム5水和物を15重量部使用した以外は実施例と全く同様にしてシリコーンシーラントを作った。試験方法上記実施例及び比較例で得られたシリコーンシーラントをそれぞれ2mm厚のシートに成形し、20°C、55RHの雰囲気で一週間硬化させた。それぞれのサンプルをキセノンランプを用いた下記の条件下での500時間の促進耐性試験を行ってから、性能比較を行った。放射照度180Wm2ブラックパネル温度63°C湿潤サイクル水スプレーl2分、乾燥48分の繰り返し変色度耐候試験前後のそれぞれの変色度合い色差を測定した。色差実施例25比較例1202比較例228抗カビ性能実験耐候試験後のシリコーンシーラントのシートを使用して、JISZ2911準じたカビ抵抗性実験行った。評価方法は下記に従った。菌糸の発育結果の表示肉眼及び顕微鏡下でカビの発育は認められない。0肉眼ではカビの発育は認められないが、顕微鏡下では確認する。1菌糸の発育はわずかで、発育部分の面積は試料の全面積の25を越えない。2菌糸の発育は中程度で、発育部分の面積は試料の全面積の25~503菌糸はよく発育し、発育部分の面積は試料の全面積の50~1004菌糸の発育は激しく、試料全面を覆っている。5評価結果は実施例0比較例13比較例24であり、本発明は耐候試験後においても変色もほとんどないし、抗カビ性能も高かった。